"エチレン-ビニルアルコール共重合体及びポリビニルピロリドンからなる多孔質粒子の製造方法であって、エチレン-ビニルアルコール共重合体、ポリビニルピロリドン及びこれらの良溶媒から、50°Cにおける粘度が1000mPas以上6500mPas以下の原液を調製する原液調製工程と、前記原液をノズルから吐出して、空走部を通過させた後に、5°C以上55°C以下の、前記エチレン-ビニルアルコール共重合体の貧溶媒中で粒子状に凝固させる成形工程と、を経て、エチレン-ビニルアルコール共重合体及びポリビニルピロリドンからなり、排除限界分子量が20万Da以上60万Da以下である多孔質粒子を得る多孔質粒子の製造方法。前記成形工程で得られた粒子を次亜塩素酸で表面改質する表面改質工程をさらに備える、請求項1記載の製造方法。前記エチレン-ビニルアルコール共重合体は、エチレン含量が20mol以上50mol以下である、請求項1又は2に記載の製造方法。前記良溶媒は、ジメチルスルホキシド及び/又はジメチルアセトアミドである、請求項1~3のいずれか一項に記載の製造方法。前記貧溶媒は、水、又は前記良溶媒を含む水である、請求項1~4のいずれか一項に記載の製造方法。請求項1~5のいずれか一項に記載の製造方法で得ることのできる、多孔質粒子。排除限界分子量が20万Da以上60万Da以下であり、比表面積が10m2/g以上65m2/g以下である、エチレン-ビニルアルコール共重合体及びポリビニルピロリドンからなる多孔質粒子。請求項6又は7記載の多孔質粒子からなる、直接体液灌流吸着材用担体。前記体液は血液又は血漿である、請求項8記載の担体。前記吸着材はIgG吸着材である、請求項8又は9に記載の担体。しかしながら、これまでに、エチレン-ビニルアルコール共重合体を含み、直接体液灌流に使用可能で、分子量20万Da未満の悪性物質を高い効率且つ高い選択性で除去できる、吸着材の担体、並びにその製造方法は実用化されていなかった。そこで、本発明は、直接体液灌流に使用可能で、血液、血漿をはじめとする体液から分子量20万Da未満の悪性物質を高い効率且つ高い選択性で除去できる吸着材の担体及びその製造方法を提供することを目的とする。本発明は、以下の[1]~[10]を提供するものである。[1]エチレン-ビニルアルコール共重合体及びポリビニルピロリドンからなる多孔質粒子の製造方法であって、エチレン-ビニルアルコール共重合体、ポリビニルピロリドン及びこれらの良溶媒から、50°Cにおける粘度が1000mPas以上6500mPas以下の原液を調製する原液調製工程と、前記原液をノズルから吐出して、空走部を通過させた後に、5°C以上55°C以下の、前記エチレン-ビニルアルコール共重合体の貧溶媒中で粒子状に凝固させる成形工程と、を経て、エチレン-ビニルアルコール共重合体及びポリビニルピロリドンからなり、排除限界分子量が20万Da以上60万Da以下である多孔質粒子を得る多孔質粒子の製造方法。[2]前記成形工程で得られた粒子を次亜塩素酸で表面改質する表面改質工程をさらに備える、[1]記載の製造方法。[3]前記エチレン-ビニルアルコール共重合体は、エチレン含量が20mol以上50mol以下である、[1]又は[2]に記載の製造方法。[4]前記良溶媒は、ジメチルスルホキシド及び/又はジメチルアセトアミドである、[1]~[3]のいずれかに記載の製造方法。[5]前記貧溶媒は、水、又は前記良溶媒を含む水である、[1]~[4]のいずれかに記載の製造方法。なお、貧溶媒に添加可能な良溶媒は、上記原液に使用する良溶媒と同種類であるが、使用可能な良溶媒は多種存在するため、原液用の良溶媒と貧溶媒に添加する良溶媒は全く同一の溶媒である必要はない。[6][1]~[5]のいずれかに記載の製造方法で得ることのできる、多孔質粒子。[7]排除限界分子量が20万Da以上60万Da以下であり、比表面積が10m2/g以上65m2/g以下である、エチレン-ビニルアルコール共重合体及びポリビニルピロリドンからなる多孔質粒子。[8][6]又は[7]記載の多孔質粒子からなる、直接体液灌流吸着材用担体。当該発明は、担体がリガンドを有する場合は、リガンドを有する直接体液灌流吸着材の担体を製造するための、[6]又は[7]記載の多孔質粒子の使用、と表現することもできる。[9]前記体液は血液又は血漿である、[8]記載の担体。[10]前記吸着材はIgG吸着材である、[8]又は[9]に記載の担体。本発明によれば、直接体液灌流に使用可能で、血液、血漿などの体液から分子量20万Da未満の悪性物質を高い効率且つ高い選択性で除去できる吸着材を製造するための多孔質粒子及びその製造方法を提供することができる。また、本発明の多孔質粒子を担体として、直接体液灌流に使用可能で、血液、血漿などの体液から分子量20万Da未満の悪性物質を高い効率且つ高い選択性で除去できる吸着材を製造することが可能である。以下、本発明の実施の形態について具体的に説明する。なお、以下に説明する実施の形態は、本発明を限定するものではない。本発明の実施の形態に係る血液、血漿をはじめとする体液から分子量20万Da未満の病因物質を高い効率、かつ高い選択性で除去できる吸着材に使用できる多孔質粒子は、エチレン-ビニルアルコール共重合体とポリビニルピロリドンからなる組成物で製造される。エチレン-ビニルアルコール共重合体のエチレン含量は、20mol以上50mol以下であることが好ましい。また、実施の形態に係る多孔質粒子は、90μm以上600μm以下の平均粒径を有し、空孔率が70以上の多孔質粒子であることが好ましい。実施の形態に係る多孔質粒子を担体として吸着材を製造すれば、血液、血漿をはじめとする体液から分子量20万Da未満の悪性物質病因物質を高い効率、かつ高い選択性で除去し得る。この際、該粒子を一体型に加工してモノリス状にして用いてもよい。ここでいうエチレン-ビニルアルコール共重合体とはエチレンとビニルアルコールとの共重合体であるが、一般的には酢酸ビニルモノマーとエチレンとを共重合させて得られるエチレン-酢酸ビニル共重合体を鹸化して製造される。エチレン-ビニルアルコール共重合体は、ランダム、ブロック、グラフト等いずれのタイプの共重合体であってもよい。なお、エチレン-ビニルアルコール共重合体において、エチレン含量が20未満であると、親水性が高くなるため、製造時に使用する、凝固物を形成させるべき貧溶媒への溶解性が増してしまい、多孔質粒子の成形が困難になる。また、エチレン含量が50molを超えると、球状に造粒するのが困難になる傾向が強くなると同時に、製造時に使用する、エチレン-ビニルアルコール共重合体とポリビニルピロリドンを溶解させる良溶媒への溶解性が低下してくる。エチレン-ビニルアルコール共重合体のエチレン含量は、24mol以上48mol以下がより好ましい。エチレン-ビニルアルコール共重合体の重量平均分子量Mwの範囲は、1万Da以上300万Da以下であることが好ましく、1万5千Da以上150万Da以下であることがより好ましい。Mwが1万Da未満の場合、滅菌処理、特に放射線滅菌処理を実施した際にポリマーの分子量が低下し、水等の貧溶媒に対する溶出量が増加する傾向にある。またMwが300万Daを超えると、溶剤への溶解度が低下する傾向にあり、さらに重合の際、安定して製造できない傾向にある等の懸念がある。なお、エチレン-ビニルアルコール共重合体のMwは種々の公知の方法により求められるが、本発明の実施の形態においては、ポリエチレンオキサイドを標準とするゲルパーミエーションクロマトグラフィーによる測定を採用している。エチレン-ビニルアルコール共重合体と共に多孔質粒子を構成するポリビニルピロリドンの重量平均分子量Mwは、2,000Da以上200万Da以下の範囲が好ましく、2,000Da以上100万Da以下の範囲がより好ましく、2,000Da以上10万Da以下の範囲がさらに好ましいほか、より大きい排除限界分子量を得る観点から、2万Da以上200万Da以下の範囲がより好ましく、20万Da以上200万Da以下の範囲がさらに好ましい。重量平均分子量が2,000Daより小さいと、多孔質粒子がフィブリルを有する場合に、フィブリル内部に空隙を有する構造を発現させる効果が低くなる傾向にあり、200万Daを超えると、成形するときの粘度が上昇して、成形が難しくなる傾向にある。なお、ポリビニルピロリドンのMwは、エチレン-ビニルアルコール共重合体のMwと同様の方法により測定可能である。なお、原液中のエチレン-ビニルアルコール共重合体とポリビニルピロリドンの比率質量比は、エチレン-ビニルアルコール共重合体100質量部に対してポリビニルピロリドン0.01~100質量部、好ましくは0.1~100質量部、さらに好ましくは0.5~100質量部、最も好ましくは7.5~100質量部である。本発明の実施の形態に係る、排除限界分子量が20万Da以上60万Da以下である、多孔質粒子の製造は、エチレン-ビニルアルコール共重合体、ポリビニルピロリドン及び良溶媒の混合物からなる原液をノズルから吐出し、空走部を経た後すなわち空走部を通過させた後、貧溶媒の中に浸漬させ、溶媒交換によりポリマーのゲル化粒子状の凝固を行わせて多孔質体を形成する湿式相分離法を原理とする。これらの過程で良溶媒の比率が減少し、それにつれてミクロ相分離が生じ、ポリマーの小球が形成され、成長し、絡み合い、フィブリルが形成され、フィブリルの隙間が連通孔となり、多孔質粒子が形成される。このように、多孔質粒子は複数のフィブリルから形成されているが、このフィブリルは内部に空隙を有し表面が開口していることが好ましい。フィブリルの平均径は通常0.01μm~50μmであり、フィブリル表面の開孔径は、通常0.001μm~5μmである。また、フィブリル間の隙間は通常0.01μm~5μmである。良溶媒は、エチレン-ビニルアルコール共重合体とポリビニルピロリドンとを共に溶解するものであればよい。例えば、ジメチルスルホキシドDMSO、N-メチル-2-ピロリドンNMP、ジメチルアセトアミドDMAC、ジメチルホルムアミドDMF等であり、好ましくはジメチルスルホキシド及び/又はジメチルアセトアミドである。これらの良溶媒は1種又は混合溶媒としてもよい。原液中の良溶媒の含有量は、原液の総質量を基準として、50質量以上98質量以下であることが好ましく、70質量以上95質量以下であることがより好ましい。貧溶媒はエチレン-ビニルアルコール共重合体を溶解しないがポリビニルピロリドンを溶解するものであればよい。例えば水、上記良溶媒を含む水等である。貧溶媒中に良溶媒を含有させることにより、凝固の速度を種々変化させることができ、エチレン-ビニルアルコール共重合体及びポリビニルピロリドン混合物からのポリビニルピロリドンの溶出の程度を制御することができる。水溶性高分子であるポリビニルピロリドンは、上記相分離過程においてフィブリルの表面からその分子鎖を一部、あたかもヒゲのように伸ばすため、フィブリルの表面は親水性に保たれ、疎水的吸着の抑制効果が期待できる。上記多孔質粒子の製造方法において、空走部を通過させるとは、ノズルから吐出された原液が、すぐに貧溶媒に接触しないように、一旦、空気中又は不活性ガス等の気体中を通過させることをいう。また、多孔質粒子の製造において原液として使用するエチレン-ビニルアルコール共重合体、ポリビニルピロリドン及び良溶媒の混合物は、50°Cにおける粘度が1000mPas以上6500mPas以下でなければならない。50°Cにおける粘度は、より好ましくは、1000mPas以上5300mPas以下である。1000mPas未満の場合、吐出される原液中のポリマー濃度が低いために貧溶媒中での凝固の進行が遅く、貧溶媒の中に浸漬される際の気液界面において受ける衝撃により粒子が変形し易くなり、特に600mPas以下では液滴の凝固が極めて困難になる。一方、6500mPasを超すとノズルからの吐出が困難となる。なお、原液の粘度は、回転粘度計を用いて、回転数20rpmとしたときの測定値である。多孔質粒子の製造方法において、原液を浸漬して相分離を行うための貧溶媒の温度は5°C以上55°C以下でなければならない。貧溶媒の温度は、より好ましくは、10°C以上40°C以下であり、さらに好ましくは10°C以上30°C以下である。5°C未満であると、貧溶媒の凝固点に近づくため製造が困難になる傾向にある。また、55°Cよりも高い温度であると、得られる多孔質粒子の比表面積が10m2/g未満となり、本発明の実施の形態に係る血液、血漿をはじめとする体液から分子量20万Da未満の悪性物質病因物質を高い効率、かつ高い選択性で除去できる吸着材に使用できる多孔質粒子を得ることが困難になる。本発明の実施の形態に係る多孔質粒子の製造においては、上述した成形工程を経た後、エッチング、アニーリング等の処理によって粒子を改変させてもよい。改変方法としては、例えば、次亜塩素酸処理やポリマーのガラス転移温度以上結晶化温度未満の温度状況下でのインキュベート等がある。次亜塩素酸を用いる際の濃度については100ppm以上8000ppm以下が好ましい。多孔質粒子表面を次亜塩素酸処理にて改質させることにより、空孔径、空孔率、比表面積を増大させることができる。多孔質粒子の平均粒径は、真球の場合は、任意に選んだ10個の多孔質粒子の直径の平均値を指し、非真球の場合は、任意に選んだ10個の多孔質粒子について、マイクロスコープで任意の方向の径を2回/個計測したときの平均値を指す。多孔質粒子の平均粒径は、好ましくは90μm以上600μm以下である。平均粒径が90μmより小さいと、粒子間の空隙が狭くなって血液が通りにくくなり、圧力損失が増加する傾向にある。平均粒径が600μmより大きいと、単位体積当たりの粒子表面積が小さくなり、吸着効率が低下しやすくなる傾向にある。多孔質粒子の比表面積は、10m2/g以上65m2/g以下であることが好ましく、より好ましくは25m2/g以上65m2/g以下であり、さらに好ましくは45m2/g以上65m2/g以下である。比表面積が10m2/g未満になると、血液、血漿をはじめとする体液から分子量20万Da未満の悪性物質病因物質を十分に吸着するための表面積を確保できない。一方、65m2/gよりも大きい場合、上記多孔質粒子の空孔率が増大して血液、血漿をはじめとする体液を灌流した場合の圧力損失に耐えうるだけの強度を確保できなくなるか、あるいは排除限界分子量が20万Da未満となる傾向がある。比表面積は、乾燥粒子単位重量あたりに吸着した窒素ガスが占有する表面積で表される。つまり比表面積は単位重量の粒子を構成する物質が乾燥状態でいかに有効に表面を形成しているかを示している。多孔質粒子の比表面積は、高分子ゲルの比表面積を求める際に最も一般的な窒素ガスによるBET法で求められる。一般に高分子ゲルは、そのゲルと親和性のある媒体中で膨潤し、乾燥すると収縮する。膨潤時に媒体が満たされているポアが架橋の網目のみで維持されている軟質ゲルの場合は、乾燥すると網目がつぶれてしまい、ポアはほとんど消失する。この場合の比表面積は、ほとんど粒子の外側だけの値になるため、一般に1m2/g以下の低い値を示す。従来アフィニティクロマトグラフィ用として知られているアガロースは軟質ゲルであるため、乾燥によってポアが消失してしまう。さらには、つぶれやすい軟質の網目を持っているために、カラムに充填し体外循環に用いる場合にも、体液を長時間、高流速で流すことはできない。一方、ポアがしっかりした構造を持ち、凍結乾燥に耐える硬質ゲルである場合には、乾燥した際にポアは多少収縮するものの膨潤時の状態をほとんど維持する。つまり、硬質ゲルはパーマネントポアを有し、比表面積は一般的に軟質ゲルよりも高い値を示す。上述したような原液の調製原液調製工程、ポリマーのゲル化粒子状の凝固の工程成形工程、及び、必要に応じて粒子の改変、特に粒子を表面改質する工程表面改質工程を経る方法により、本発明の実施の形態に係る多孔質粒子が得られる。この方法では、原液調製工程において原液の粘度を上記特定の範囲とし、成形工程において貧溶媒の温度を上記特定の範囲とし、さらに必要に応じて適切な条件で表面改質工程を行うことによって、20万Da以上60万Da以下という特定範囲の排除限界分子量を有する多孔質粒子を得ることが可能となる。多孔質粒子には公知の方法を用いて様々なリガンドを結合させて、直接体液灌流吸着材を製造することができる。リガンドとしては、抗体、抗体断片、タンパク質、ペプチド、低分子化合物が使用可能であり、目的に応じて適宜選択すればよい。多孔質粒子にリガンドを結合させることにより、分子量20万Da未満の抗原、抗体等の悪性物質、特にIgGを高い効率且つ高い選択性で除去できる吸着材を得ることができる。以下、本発明の実施例を示して、本発明をさらに具体的に説明するが、本発明はこれらの実施例に限定されるものではなく、本発明の技術的思想を逸脱しない範囲での種々の変更が可能である。なお、実施例においては、多孔質粒子の種々の物性を、以下の方法で測定した。平均粒径マイクロスコープ株式会社キーエンス製、商品名:VH7000を用いて、多孔質粒子の粒径を測定した。多孔質粒子が真球の場合は、任意に選んだ10個の多孔質粒子について直径を測定し、その平均値を平均粒径とし、他方、非真球の場合は任意に選んだ10個の多孔質粒子について、マイクロスコープで任意の方向の径を2回/個計測し、その平均値を平均粒径とした。比表面積TriStar3000株式会社島津製作所製を用いて、窒素ガス吸着によるBET法により、多孔質粒子の比表面積を求めた。測定に用いるサンプルは乾燥している必要があるため、本発明では水で膨潤させた多孔質粒子を凍結乾燥し、これをサンプルとして測定に用いた。排除限界分子量実施例及び比較例で得られる多孔質粒子を純水で膨潤させ、超音波処理による脱気泡操作の後、内径7.6mmφ、カラム長5cmの高速液体クロマトグラフィー用空カラムジーエルサイエンス株式会社製に充填し、スパナを用いてこれを閉じ、排除限界分子量評価用カラムとした。該カラムを高速液体クロマトグラフィー装置株式会社島津製作所製、商品名:LC20Aに接続した後、流速0.1mL/分にてリン酸緩衝生理食塩水PBSを灌流し、RI検出器によるモニター画面にてベースラインが一定となるまで流し続けた。ベースラインが安定化した後、標準分子量物質としてプルランP800分子量788KDa、P400分子量404KDa、P200分子量212KDa、P100分子量112KDa、P50分子量47.3KDa、P20分子量22.8KDa、P10分子量11.8KDa、P5分子量5.9KDa昭和電工株式会社製、エチレングリコール和光純薬工業株式会社製、及びヒトIgGシグマアルドリッチ株式会社製を溶解させたPBS溶液を各々調製し、これら標準分子量物質溶液を順次注入して保持時間分を測定した。さらに、分子量に対し、下記式により算出される溶出容量mLを各々プロットして分画分子量曲線を得た。溶出容量mL=流速mL/分×保持時間分上記分画分子量曲線中、グラフ縦軸に平行で且つプルランP800の点を通る直線Aと、直線Aよりもグラフ右側に位置する点のうち最も溶出容量の小さな点における接線Bとの交点をCとしたとき、交点Cの分子量を排除限界分子量とした。排除限界分子量とは、一般にカラムに充填した充填剤の微細孔の中に入ることのできない最も小さな分子量の物質が有する分子量のことを言う。排除限界分子量以上の分子量の物質は上記充填剤の微細孔に入ることができず、また、分子量の高低によらず微細孔外の同一容積の空間を流れることになるので、同一の溶出容量を与える。一方、排除限界分子量未満の分子量の物質については、分子量の高低によって微細孔内への浸透し易さに差が生じるため、低分子量の物質ほど溶出容量が大きくなる。但し、ある分子量よりも低い分子量の物質になると、微細孔内に完全に浸透しきってしまうために同一の溶出容量を与える。実施例1エチレン-ビニルアルコール共重合体EVOH株式会社クラレ製、エバール登録商標F101商品名、エチレン含量32mol200g、及びポリビニルピロリドンPVPBASFジャパン株式会社製、LuvitecK85商品名90g、ジメチルスルホキシドDMSO和光純薬工業株式会社製1710gを、セパラフラスコ中にて、50°Cに加温して溶解し、均一なポリマー原液混合液を得た。得られたポリマー原液をノズル内径0.55mmから吐出し、生じたポリマー液滴を50cm程度の空走部を通過させた後、55°Cの水からなる凝固浴槽中に着液、凝固させた。さらに、洗浄を行い、平均粒径410μmの多孔質粒子を得た。物性を表1に示す。得られた多孔質粒子をカラムに充填し、室温でヘパリン加生理食塩水ヘパリン濃度5000IU/Lを10mL流し、プライミングを行った。その後、抗凝固剤としてヘパリンを添加したヒト新鮮血液ヘパリン濃度5000IU/L10.3mLを、室温下、流速12.3mL/hでシリンジポンプにより流したところ、溶血することなく流れることを確認した。この際、カラムに接続された回路の内圧は2.1KPa以下で推移した。実施例250°Cの水からなる凝固浴槽中で凝固させること以外は、実施例1同様の方法にてポリマー原液を凝固させ、洗浄を行って平均粒径433μmの多孔質粒子を得た。物性を表1に、分画分子量曲線を図1に示す。また、実施例1と同様の方法にて血液が流れることを確認した。得られた多孔質粒子10mLを、2.6mLの水酸化ナトリウム水溶液濃度16.7M、14mLのDMSO及び12mLのエピクロロヒドリンからなる反応溶液に添加し、30°Cで2時間攪拌した。反応後の多孔質粒子をグラスフィルター3Gで濾過回収し、純水で十分に洗浄した後、2-2-アミノエチルチオフェンを濃度5.9g/Lで含むpH9.6の炭酸水素ナトリウム緩衝液20mL中、50°Cで17時間攪拌し、反応させた。反応後の多孔質粒子をグラスフィルター3Gで濾過回収し、50°Cの温水で洗浄した。反応前後の反応溶液の紫外吸光度変化から、1mLの多孔質粒子あたり2-2-アミノエチルチオフェンは87μmol固定化されたことがわかった。得られた2-2-アミノエチルチオフェン固定化多孔質粒子1mLを、室温でヘパリン加生理食塩水ヘパリン濃度5000IU/L10mLで洗浄した後、ポリプロピレンチューブ中で抗凝固剤としてヘパリンを添加したヒト新鮮血液ヘパリン濃度5000IU/L2mLと混合し、ミックスローターを用いて室温下2時間攪拌した。攪拌終了後、多孔質粒子をコマフィルターで濾過して除き、回収された血液から3500rpm、10分間の遠心処理で血漿を分離した。得られた血漿に対して、アルブミン、IgG、フィブリノーゲンの濃度測定を実施した。下記の式により定義される除去率は各々34、82、5であった。除去率={1-処理後の濃度/処理前の濃度}×100実施例340°Cの水からなる凝固浴槽中で凝固させること以外は、実施例1同様の方法にてポリマー原液を凝固させ、洗浄を行って平均粒径587μmの多孔質粒子を得た。物性を表1に示す。また、実施例1と同様の方法にて血液が流れることを確認した。実施例430°Cの水からなる凝固浴槽中で凝固させること以外は、実施例1同様の方法にてポリマー原液を凝固させ、洗浄を行って平均粒径596μmの多孔質粒子を得た。物性を表1に示す。また、実施例1と同様の方法にて血液が流れることを確認した。実施例520°Cの水からなる凝固浴槽中で凝固させること以外は、実施例1同様の方法にてポリマー原液を凝固させ、洗浄を行って平均粒径549μmの多孔質粒子を得た。物性を表1に示す。また、実施例1と同様の方法にて血液が流れることを確認した。実施例610°Cの水からなる凝固浴槽中で凝固させること以外は、実施例1同様の方法にてポリマー原液を凝固させ、洗浄を行って平均粒径550μmの多孔質粒子を得た。物性を表1に示す。また、実施例1と同様の方法にて血液が流れることを確認した。実施例75°Cの水からなる凝固浴槽中で凝固させること以外は、実施例1同様の方法にてポリマー原液を凝固させ、洗浄を行って平均粒径562μmの多孔質粒子を得た。物性を表1に示す。また、実施例1と同様の方法にて血液が流れることを確認した。実施例8エチレン-ビニルアルコール共重合体EVOHクラレ株式会社製、エバール登録商標F101商品名、エチレン含量32mol80g、及びポリビニルピロリドンPVPBASFジャパン株式会社製、LuvitecK85商品名6g、ジメチルスルホキシドDMSO和光純薬工業株式会社製414gを、セパラフラスコ中にて、50°Cに加温して溶解し、均一なポリマー原液混合液を得た。得られたポリマー原液をノズルから吐出し、生じたポリマー液滴を50cm程度の空走部を通過させた後、40°Cの水からなる凝固浴槽中に着液、凝固させた。さらに、洗浄を行い、平均粒径531μmの多孔質粒子を得た。物性を表1に示す。また、実施例1と同様の方法にて血液が流れることを確認した。実施例9エチレン-ビニルアルコール共重合体EVOHクラレ株式会社製、エバール登録商標F101商品名、エチレン含量32mol40g、及びポリビニルピロリドンPVPBASFジャパン株式会社製、LuvitecK85商品名18g、ジメチルスルホキシドDMSO和光純薬工業株式会社製442gを、セパラフラスコ中にて、50°Cに加温して溶解し、均一なポリマー原液混合液を得た。得られたポリマー原液をノズルから吐出し、生じたポリマー液滴を50cm程度の空走部を通過させた後、40°Cの水からなる凝固浴槽中に着液、凝固させた。さらに、洗浄を行い、平均粒径532μmの多孔質粒子を得た。物性を表1に示す。また、実施例1と同様の方法にて血液が流れることを確認した。実施例10エチレン-ビニルアルコール共重合体EVOHクラレ株式会社製、エバール登録商標M100B商品名、エチレン含量24mol38.5g、及びポリビニルピロリドンPVPBASFジャパン株式会社製Luvitec、K85商品名38.5g、ジメチルスルホキシドDMSO和光純薬工業株式会社製423gを、セパラフラスコ中にて、50°Cに加温して溶解し、均一なポリマー原液混合液を得た。得られたポリマー原液をノズルから吐出し、生じたポリマー液滴を50cm程度の空走部を通過させた後、40°Cの水からなる凝固浴槽中に着液、凝固させた。さらに、洗浄を行い、平均粒径460μmの多孔質粒子を得た。物性を表1に示す。また、実施例1と同様の方法にて血液が流れることを確認した。実施例11エチレン-ビニルアルコール共重合体EVOHクラレ株式会社製、エバール登録商標G156B商品名、エチレン含量48mol28.5g、及びポリビニルピロリドンPVPBASFジャパン株式会社製、LuvitecK85商品名28.5g、ジメチルスルホキシドDMSO和光純薬株式会社製443gを、セパラフラスコ中にて、50°Cに加温して溶解し、均一なポリマー原液混合液を得た。得られたポリマー原液をノズルから吐出し、生じたポリマー液滴を50cm程度の空走部を通過させた後、40°Cの水からなる凝固浴槽中に着液、凝固させた。さらに、洗浄を行い、平均粒径495μmの多孔質粒子を得た。物性を表1に示す。また、実施例1と同様の方法にて血液が流れることを確認した。実施例12実施例2と同様の工程を経て得られた多孔質粒子10mLをファルコンチューブに移し入れ、5000ppmの次亜塩素酸ナトリウム水溶液5mLを添加した後、50°Cで2時間振盪した。振盪後の多孔質粒子を回収し、純水にて洗浄を行い、平均粒径433μmの多孔質粒子を得た。物性を表1に、分画分子量曲線を図2に各々示す。また、実施例1と同様の方法にて血液が流れることを確認した。上記で得られた多孔質粒子を用いて、実施例2と同様の方法にて2-2-アミノエチルチオフェン固定化多孔質粒子を作製し、血液中のアルブミン、IgG、フィブリノーゲンの除去率を求めたところ、各々40、90、10であった。実施例13内径0.15mmのノズルを用いて吐出した以外は実施例5と同様の方法にてポリマー原液を凝固させ、洗浄を行って平均粒径101μmの多孔質粒子を得た。物性を表1に示す。また、実施例1と同様の方法にて血液が流れることを確認した。比較例160°Cの水からなる凝固浴槽中で凝固させること以外は、実施例1同様の方法にてポリマー原液を凝固させ、洗浄を行って平均粒径400μmの多孔質粒子を得た。物性を表1に示す。また、分画分子量曲線を図3に示す。上記で得られた多孔質粒子を用いて、実施例2と同様の方法により、2-2-アミノエチルチオフェン固定化多孔質粒子を得、同様の洗浄操作を行った。粒子1mL当たり、80μmolの2-2-アミノエチルチオフェンが固定化された。この粒子を用いて、実施例2と同様の方法で血液中のアルブミン、IgG、フィブリノーゲンの除去率を求めたところ、各々10、7、5であった。比較例2エチレン-ビニルアルコール共重合体EVOHクラレ株式会社製、エバール登録商標F101商品名、エチレン含量32mol50g、及びポリビニルピロリドンPVPBASFジャパン株式会社製、LuvitecK85商品名13.5g、ジメチルスルホキシドDMSO和光純薬工業株式会社製436.5gを、セパラフラスコ中にて、50°Cに加温して溶解し、均一なポリマー原液混合液を得た。得られたポリマー原液をノズルから吐出し、生じたポリマー液滴を50cm程度の空走部を通過させた後、60°Cの水からなる凝固浴槽中に着液、凝固させた。さらに、洗浄を行い、平均粒径399μmの多孔質粒子を得た。物性を表1に示す。比較例3エチレン-ビニルアルコール共重合体EVOHクラレ株式会社製、エバール登録商標F101商品名、エチレン含量32mol50g、及びポリビニルピロリドンPVPBASFジャパン株式会社製、LuvitecK85商品名6g、ジメチルスルホキシドDMSO和光純薬工業株式会社製444gを、セパラフラスコ中にて、50°Cに加温して溶解し、均一なポリマー原液混合液を得た。得られたポリマー原液をノズルから吐出し、生じたポリマー液滴を50cm程度の空走部を通過させた後、60°Cの水からなる凝固浴槽中に着液、凝固させた。さらに、洗浄を行い、平均粒径398μmの多孔質粒子を得た。物性を表1に示す。比較例4エチレン-ビニルアルコール共重合体EVOHクラレ株式会社製、エバール登録商標F101商品名、エチレン含量32mol60g、及びポリビニルピロリドンPVPBASFジャパン株式会社製、LuvitecK85商品名27g、ジメチルスルホキシドDMSO和光純薬工業株式会社製413gを、セパラフラスコ中にて、50°Cに加温して溶解し、均一なポリマー原液混合液を得た。得られたポリマー原液をノズルから吐出しようとしたが、ポリマー原液の粘度が高く吐出することができなかった。物性を表1に示す。比較例5エチレン-ビニルアルコール共重合体EVOHクラレ株式会社製、エバール登録商標F101商品名、エチレン含量32mol25g、及びポリビニルピロリドンPVPBASFジャパン株式会社製、LuvitecK85商品名11.5g、ジメチルスルホキシドDMSO和光純薬工業株式会社製463gを、セパラフラスコ中にて、50°Cに加温して溶解し、均一なポリマー原液混合液を得た。得られたポリマー原液をノズルから吐出し、生じたポリマー液滴を50cm程度の空走部を通過させた後、50°Cの水からなる凝固浴槽中に着液させたところ、ポリマー原液は凝固しなかった。物性を表1に示す。"